(57)【特許請求の範囲】
【請求項１】
焼石膏とコルク粉末とを主成分とした充填剤と、固着剤とで構成されていることを特徴とした反応硬化型下地調整剤。
【請求項２】
炭酸カルシウム又は二水石膏を含む群から選ばれた無機充填剤とコルク粉末とを主成分とした充填剤と、固着剤とで構成されていることを特徴とした乾燥硬化型下地調整剤。
【発明の詳細な説明】
【０００１】
【発明の属する技術分野】
本発明は、例えば石膏ボード、合板、珪酸カルシウム板、石綿スレート板等の下地材の表面や目地部分等に埋設・塗布して表面の凹凸部分を平滑化して、下地材表面を調整する下地調整剤に関するものである。
【０００２】
【従来の技術】
近年、建築物の内装工事において、石膏ボード、合板等を使用した乾式工法が多くなっている。しかも、これらの仕上げは、壁紙や塗装で仕上げることが主流となっており、このため下地調整剤の使用も多くなっている。このような下地調整剤は、石膏ボードや合板等の目地部に充填し、平滑にするための材料であり、充填効率を高めることが施工効率の向上につながる。
【０００３】
このことから、昭和５０年代中旬を境に、合成樹脂エマルションパテ（以後、繰りパテという。）から石膏を主成分とした合成樹脂石膏系パテ（以後、粉末パテという。）が主流となった。そして、昭和６０年代には、無機系中空バルーン（シラスバルーン）を用いた軽量化品が生産販売されるようになり、現在では軽量化品が主流となっている。
【０００４】
しかしながら、平成８年頃から新築物件での空気汚染がクローズアップされ、平成１０年頃から産業廃棄物の問題が社会問題となってきている。また、地球温暖化の問題から、トータルの環境負荷がより少なくなる素材、方法等の検討が必要となってきた。
【０００５】
このことは、建築物のさらなる気密性・断熱性の向上が進んでおり、また壁紙等の内装材でも多様化が進み、加工紙壁紙が徐々に多くなってきている。この結果、以前の壁紙は塩化ビニル製が多く、その厚みが０．４〜０．７ｍｍであったが、近年の塩化ビニルを用いない壁紙の場合は０．１〜０．３ｍｍと薄くなっている。
【０００６】
このため、下地調整もより平滑性を要求されるようになり、サンドペーパーで研磨することが多くなり、施工効率の低下、及び壁紙の接着性の低下をきたすようになってきた。更に、内装需要も変化しており、増改装が増加しており、施工方法も変化している。
【０００７】
【発明が解決しようとする課題】
ところで、壁紙用下地調整剤の必要条件は壁紙が接着することであり、接着性の向上はバインダー効果の高い固着剤の選定と配合量の増加にある。しかしながら、施工効率のアップは塗布回数の減少（肉ヤセの低下）とサンダー性の向上とであり、固着剤の増量は一般的に施工性の向上とは相反する関係にある。
【０００８】
そこで、本発明は、壁紙の接着性の向上と、施工能率の向上との相反する特性を共に解決する下地調整剤を得ることを目的とする。
【０００９】
【課題を解決するための手段】
請求項１に記載された発明に係る下地調整剤は、焼石膏とコルク粉末とを主成分とした充填剤と、固着剤とで構成されているものである。
【００１１】
請求項２に記載された発明に係る下地調整剤は、炭酸カルシウム又は二水石膏を含む群から選ばれた無機充填剤とコルク粉末とを主成分とした充填剤と、固着剤とで構成されているものである。
【００１２】
【発明の実施の形態】
本発明においては、固着剤と充填剤とからなる下地調整剤において、充填剤としてコルク粉末を含むものであるため、壁紙の接着性の向上と、施工能率の向上との相反する特性を共に解決することができる下地調整剤を得ることができる。
【００１３】
本発明のより具体的な態様としては、反応硬化型下地調整剤と乾燥硬化型下地調整剤とがある。本発明における反応硬化型下地調整剤は、焼石膏とコルク粉末とを主成分とした充填剤と、固着剤とで構成されている。本発明における乾燥硬化型下地調整剤は、炭酸カルシウム、二水石膏を含む群から選ばれた無機充填剤とコルク粉末とを主成分とした充填剤と、固着剤とで構成されている。
【００１４】
コルクはコルクガシの表層樹皮であり、非繊維状で１４面体の密に詰まった小さな細胞よりなる。このことからコルクを粉砕した粉末も、コルクの性質が保持されており、軽量充填剤としての性質がある。しかも、本発明で用いるコルク粉末は弱い疎水性を有している。これは脂肪酸を３０％含有しているためと考えられ、この性質から固着剤のコルクに対するヌレ性を低下させると考えられる。
【００１５】
このコルク粉末の性質により、本発明の下地調整剤では、接着成分である固着剤を増量しても、サンダー性能を低下させない効果を有する。更に、下地調整剤を下地に塗布する際の塗布性も、石膏や炭酸カルシウム等の親水性充填剤と比較すると、粘さが低下し、塗布性の改善になり、脂肪酸塩等の塗布性改質剤の添加が不要となり、接着性も良くなる特徴も併せ持つ。
【００１６】
また、この他の効果として、下地への水分の移行に伴う擬似硬化性の向上や、その際の充填剤粒子間の凝集力の緩和作用があり、肉ヤセの低減、肌別れの防止等が認められる。
【００１７】
この性能はコルク粉末の粒径に影響を受け、その径が大きいほど充填効果が高いが、キメやスジ引きの点から５００μ程度が限界であり、仕上げ用の下地調整剤では１５０μ以下でないとスジ引きが生じる。
【００１８】
また、図１は本発明の充填剤であるコルク粉末の顕微鏡写真である。図に示す通り、コルクの細胞の長軸は２５〜５０μであり、このことから粒子径が１０μ以下のものは、破砕細胞か外表皮等の粉末であり、粒径が２０〜１５０μのものが下地調整剤に適している。
【００１９】
次にコルク粉末の配合量であるが、焼石膏を用いた反応硬化型下地調整剤の場合、焼水石膏の水硬化反応によってペーストが硬化するには、カサ比で石膏の量が３５％以上であることが必要であり、４０％以上配合されていることのが望ましい。
【００２０】
従って、反応硬化型の下地調整剤ではコルク粉末の配合量は、カサ比で６０％が限界量であり、カサ比重が０．０８のものを重量比で１０％添加したものが最軽量化品（５０％軽量化品）となる。
【００２１】
コルク粉末のカサ比重については、カサ比重が０．２以上ある粉末もあるが、軽量化の点から３０％の軽量化が限度であり、４５％の軽量化を図るにはカサ比重が０．１以下であることが条件となる。尚、合成樹脂をコアにした樹脂系中空バルーンは、カサ比重が０．０５以下のものもあるが、軽すぎて取扱に難があり、ペースト系の下地調整剤には適するが、粉末型下地調整剤には不向きである。
【００２２】
なお、乾燥硬化型下地調整剤では、コルク粉末のカサ比が６０％以上配合しても良く、コルク粉末の配合量が多くなるに従い、高粘性系固着剤を用いることにより適度な粘調性となり、塗布性のよいものが得られるものの、コルクの疎水性能と低比重のため水との混練り性が低下する問題が生じ、カサ比で８０％が限界である。
【００２３】
また、コルク粉末の配合量がカサ比で１０％以下の場合は、反応硬化型下地調整剤も乾燥硬化型下地調整剤も塗布性については若干の改善は認められるものの、肉ヤセ防止の改善効果は少なく、シラスバルーンのような中空バルーンやバーミキュライト等の充填剤や骨材を併用する必要がある。しかしながら中空バルーンやバーミキュライト等の軽量骨材は無機系の充填剤であり、疎水効果がないことから脂肪酸系の添加剤やその他の改質剤を配合する必要があり、コルク粉末を配合した方がより効果的である。
【００２４】
以上のことから、粒径が２０〜１５０μのコルク粉末をカサ比で４０〜６０％配合したものは、塗工性をはじめとして、充填性能（肉ヤセ防止効果）、サンダー性能に優れた性能を有した施工効率の良い下地調整剤で、しかも充分な固着剤が配合されているため壁紙の接着性の優れた下地調整剤が得られる。
【００２５】
更に、コルク粉末は連絡孔のない独立した細胞の泡状構造からなっており、この特性は粉末状下地調整剤の他に、製造時に高いシェアが掛かり、しかも長期間ペースト状態で保管される合成樹脂エマルション系下地調整剤にも充分使用できる。
【００２６】
【実施例】
以下に具体的な実施例をあげて説明する。
１．配合実施例
次の表１に示す重量部で下地調整剤を作成した。尚、表中のコルク粉末はカサ比重が０．１である。中空バルーンは、シラスバルーンであり、カサ比重が０．２である。固着剤としては、ポリビニルアルコールに代表されるビニル系樹脂を用いた。添加剤としては、増粘剤、分散剤、防カビ剤の総量を指す。水は、混合水量である。
【００２７】
【表１】
0004789316.tif 000002
【００２８】
２．評価結果
表１で得られた試作品の評価を行った。その結果を次の表２に示す。尚、表中、溝埋め疑似硬化時間は、巾８ｍｍ、深さ５ｍｍのＶ溝に塗布し、指で軽く押さえた際に硬くなるまでの時間（２回目の塗布作業へ移行できるまでの時間）を指す。肉ヤセは、巾８ｍｍ、深さ５ｍｍのＶ溝に塗布乾燥した後、ダイヤルゲージにてくぼみを測定した。
【００２９】
研磨性は、＃８０のサンドペーパーで研磨し、次のＡ〜Ｄの評価を行った。
Ａ…研磨性がよい
Ｂ…研磨性はややよい
Ｃ…普通
Ｄ…固くて研磨が困難
【００３０】
吸水性は、乾燥面に水滴を落とし、吸収されるまでの時間を測定し、次のＡ，Ｃ，Ｄの評価を行った。
Ａ…吸い込み性が緩やか（１０分間以上水滴が残る）
Ｃ…普通（５分以内に吸収される）
Ｄ…激しい（着けた瞬間に吸収される）
【００３１】
壁紙の乾燥性は、ビニル壁紙を貼り付けた後の乾燥時間を測定し、次のＡ〜Ｃの評価を行った。
Ａ…２時間以内に接着
Ｂ…４時間以内に接着
Ｃ…４時間以上必要
【００３２】
硬化物の固さは、乾燥硬化後の固さを観察し、次のＡ〜Ｃの評価を行った。
Ａ…硬い
Ｂ…やや硬い（指で押しても凹まない）
Ｃ…柔らかい（指で押すと弾性があり、凹む）
【００３３】
塗布性は、実際に下地材上に塗布し、次のＡ〜Ｃの評価を行った。
Ａ…適度な粘調性を有し、塗工性がよい
Ｂ…普通
Ｃ…粘りが強く、塗工性が良くない
【００３４】
ペーストの安定性は、次のＡ〜Ｃの評価を行った。
Ａ…混練り後、４時間以上混練り時と同一なペースト状態である
Ｂ…混練り後、２時間以上混練り時と同一なペースト状態である
Ｃ…混練り後、２時間以内に水分が減少しかたくなったペースト状態である
【００３５】
【表２】
0004789316.tif 000003
【００３６】
表２から判る通り、本実施例の下地調整剤は、焼石膏とコルク粉末を主成分とした充填剤と固着剤からなる反応硬化型下地調整剤、及び炭酸カルシウム又は二水石膏等の無機充填剤とコルク粉末を主成分とした充填剤と固着剤からなる乾燥硬化型下地調整剤に関するものであり、コルク粉末を配合することによる効果は、塗布後の疑似硬化が早く、しかも肉ヤセが少なく施工効率がよく、しかもサンダー性と壁紙の接着性は相反する性質にも関わらず、両者をマッチさせることができる画期的な下地調整剤が得られる。
【００３７】
【発明の効果】
本発明は以上説明した通り、壁紙の接着性の向上と、施工能率の向上との相反する特性を共に解決する下地調整剤を得ることができるという効果がある。
【図面の簡単な説明】
【図１】本発明の充填剤であるコルク粉末の顕微鏡写真である。
【図１】
0004789316.tif 000004